(57)【要約】【課題】  液晶表示装置に利用した場合に、画面の法線方向に対し、左右方向および上下方向に対して視野角特性を拡大するができる広視野角補償偏光板を提供する。また本発明は、視野角特性を拡大することができ、かつ表示画像の着色を抑制することができる広視野角補償偏光板を提供すること。【解決手段】  光学的に負の一軸性を示す材料により形成され、かつ当該材料が傾斜配向している光学フィルム（１）、異方性光散乱フィルム（２）および偏光子（３）が積層されていることを特徴とする広視野角補償偏光板。【選択図】  図１
2005352404.tif 000002
【特許請求の範囲】
【請求項１】
光学的に負の一軸性を示す材料により形成され、かつ当該材料が傾斜配向している光学フィルム（１）、異方性光散乱フィルム（２）および偏光子（３）が積層されていることを特徴とする広視野角補償偏光板。
【請求項２】
光学フィルム（１）を形成する、光学的に負の一軸性を示す材料が、ディスコティック液晶化合物であることを特徴とする請求項１記載の広視野角補償偏光板。
【請求項３】
光学フィルム（１）を形成する、光学的に負の一軸性を示す材料は、その平均光軸と光学フィルム（１）の法線方向からなす平均傾斜角度が、５°〜５０°の範囲で傾斜配向していることを特徴とする請求項１または２記載の広視野角補償偏光板。
【請求項４】
異方性光散乱フィルム（２）が、フィルム内部に屈折率の異なる部分が不規則な形状・厚さで分布することにより、屈折率の高低からなる濃淡模様が形成されており、かつその屈折率の異なる部分が、フィルムの厚さ方向に対して傾斜して層状に分布している構造を有していることを特徴とする請求項１〜３のいずれかに記載の広視野角補償偏光板。
【請求項５】
光学フィルム（１）、偏光子（３）、異方性光散乱フィルム（２）の順で積層されていることを特徴とする請求項１〜４のいずれかに記載の広視野角補償偏光板。
【請求項６】
異方性散乱フィルム（２）の最大散乱方向は、最大散乱方向とＺ軸のなす最大散乱角度が２０°〜５０°の範囲にあることを特徴とする請求項１〜５のいずれかに記載の広視野角補償偏光板。
【請求項７】
請求項１〜６のいずれかに記載の広視野角補償偏光板が、液晶セルに貼り合わされていることを特徴とする液晶パネル。
【請求項８】
広視野角補償偏光板が、液晶セルの視認側基板に貼り合わされていることを特徴とする請求項７記載の液晶パネル。
【請求項９】
視認側の液晶セル基板側から、光学フィルム（１）、偏光フィルム（３）、異方性光散乱フィルム（２）がこの順で積層されていることを特徴とする請求項８記載の液晶パネル。
【請求項１０】
液晶パネルにおける平面をＸ−Ｙ平面とし、Ｘ−Ｙ平面に垂直な方向をＺ軸として、異方性散乱フィルム（２）を透過した光の最大散乱方向と液晶セル内の液晶分子の平均ダイレクターを、それぞれＸ−Ｙ平面に投影したベクトルとＺ軸に投影したベクトルとに分けた場合に、
異方性散乱フィルム（２）を透過した光の最大散乱方向をＸ−Ｙ平面に投影したベクトルと、液晶セル内の液晶分子の平均ダイレクターをＸ−Ｙ平面に投影したベクトルとのなす角度が４０°以下であり、かつ、
異方性散乱フィルム（２）を透過した光の最大散乱方向と前記液晶分子の平均ダイレクターとは、いずれもＺ軸に投影したベクトルが同一方向を向いていることを特徴とする請求項８または９記載の液晶パネル。
【請求項１１】
異方性散乱フィルム（２）を透過した光の最大散乱方向をＸ−Ｙ平面に投影したベクトルと、液晶セル内の液晶分子の平均ダイレクターをＸ−Ｙ平面に投影したベクトルとのなす角度が０°であることを特徴とする請求項１０記載の液晶パネル。
【請求項１２】
請求項７〜１１のいずれかに記載の液晶パネルが用いられていることを特徴とする液晶表示装置。
【発明の詳細な説明】
【技術分野】
【０００１】
本発明は、広視野角補償偏光板および当該広視野角補償偏光板を用いた液晶パネルに関する。特に本発明の広視野角補償偏光板は、液晶セルの視認側に積層した液晶パネルに用いる場合に有用である。これら本発明の液晶パネルは、液晶表示装置に好適に適用される。
【背景技術】
【０００２】
液晶表示装置はディスプレイとして様々な分野で利用されているが、液晶表示装置はその原理的な理由により、ある特有の視野角特性を有する。したがって、液晶表示装置には、視野角特性を拡大する要望がある。
【０００３】
たとえば、液晶セル内の液晶分子の配列パターンにより液晶表示装置の視野角特性の拡大を図る方法がある。具体的には、ＴＮモード、ＳＴＮモード、ＩＰＳモード、ＶＡモードなど表示モードが提案されている。これら各モードは各々にその視野角特性が異なり、長所と短所を有する。
【０００４】
また液晶表示装置の視野角特性は、液晶セル内の液晶分子配向方向と偏光子吸収軸の組み合わせや、液晶セルのレターデーションなどにより大きく影響を受ける。これらのことを考慮して、光学補償フィルムを用いて液晶パネルに視認性を持たせて液晶表示装置の視角特性の拡大を図る方法がある。
【０００５】
光学補償フィルムとしては、ポリカーボネートに代表される高分子材料を用いた位相差フィルムをベースとしたものや、高分子液晶ポリマーフィルムを用いたものなどの種々のものが提案されている。高分子液晶ポリマーフィルムの例としては、フィルム平面方向から見て液晶分子が捩れている捩れ位相差フィルムや、ディスコティック液晶やネマティック液晶を用いてフィルム平面に対する法線方向からみたときにある程度一軸性を有しながら、その断面方向からみると固有の傾斜角を有するものなどがある。特に、ディスコティック液晶は、光学的に負の一軸性を示す材料であり、これ傾斜配向させたものが光学補償フィルムとして用いられる。その具体例としては、富士写真フィルム社製のＷＶフィルムが知られている。前記ディスコティック液晶を用いた光学補償フィルムは、ＴＮ（９０°ツイスト）モードの液晶セルを用いたＴＦＴ型液晶表示装置等において、視角拡大用フィルムとして用いられており、液晶表示装置の視野角特性を向上していた（たとえば、特許文献１、特許文献２参照）。
【０００６】
しかしながら、前記ディスコティック液晶を用いた光学フィルムを液晶表示装置に利用した場合には、画面の法線方向に対し、左右方向への視野角特性を拡大することはできるものの、上下方向（特に下方向）への視野角特性の拡大は十分ではなかった。また前記ディスコティック液晶を用いた光学フィルムは、当該フィルムの黄色方向の色付きが一般的に十分であるとはいえなかった。
【特許文献１】特開２００１−９１７４５公報
【特許文献２】特開２００２−９０５２７号公報
【発明の開示】
【発明が解決しようとする課題】
【０００７】
本発明は、液晶表示装置に利用した場合に、画面の法線方向に対し、左右方向および上下方向に対して視野角特性を拡大するができる広視野角補償偏光板を提供することを目的とする。また本発明は、視野角特性を拡大することができ、かつ表示画像の着色を抑制することができる広視野角補償偏光板を提供することを目的とする。
【０００８】
また本発明は、前記広視野角補償偏光板を用いた液晶パネル、当該液晶パネルを用いた液晶表示装置を提供することを目的とする。
【課題を解決するための手段】
【０００９】
本発明者らは前記課題を解決すべく鋭意検討を重ねた結果、以下に示す広視野角補償偏光板により前記目的に達成できることを見出し、本発明を完成するに至った。
【００１０】
すなわち本発明は、光学的に負の一軸性を示す材料により形成され、かつ当該材料が傾斜配向している光学フィルム（１）、異方性光散乱フィルム（２）および偏光子（３）が積層されていることを特徴とする広視野角補償偏光板、に関する。
【００１１】
上記本発明の広視野角補償偏光板は、偏光子（３）に、光学的に負の一軸性を示す材料により形成され、かつ当該材料が傾斜配向している光学フィルム（１）が積層され、さらにこれに加えて異方性光散乱フィルム（２）が積層されている。光学フィルム（１）のみでは、上下方向（特に下方向）への視野角特性の拡大が十分でなかったが、光学フィルム（１）を異方性光散乱フィルム（２）と組み合わせることにより、左右方向および上下方向の全方向への視野角特性を拡大することができる。また、光学フィルム（１）は黄色方向の色付きを有し、異方性光散乱フィルム（２）も若干黄色を呈するものであるが、これらを組み合わせた場合には意外にも、黄色方向の色付きを抑えることができ、表示色がニュートラル色を呈する、良好な表示画像を得ることができる。
【００１２】
前記広視野角補償偏光板において、光学フィルム（１）を形成する、光学的に負の一軸性を示す材料は、ディスコティック液晶化合物であることが好ましい。光学的に負の一軸性を示す材料は特に制限されないが、傾斜配向の制御がよく、また一般的な材料でコストが比較的安価である点から、ディスコティック液晶化合物が好適である。
【００１３】
前記広視野角補償偏光板において、光学フィルム（１）を形成する、光学的に負の一軸性を示す材料は、その平均光軸と光学フィルム（１）の法線方向からなす平均傾斜角度が、５°〜５０°の範囲で傾斜配向していることが好ましい。
【００１４】
上記の通り、光学フィルム（１）は、異方性光散乱フィルム（２）と組み合わせて用いられるが、光学フィルム（１）の上記平均傾斜角度を５°以上に制御することにより、液晶表示装置等に実装した場合の視野角拡大効果（特に下方向への）が大きい。一方、上記平均傾斜角度を５０°以下に制御することにより、視野角を上下左右のいずれの方向（４方向）においても視野角が良好となり、方向によって、視野角が良くなったり悪くなったりすることを抑えることができる。かかる観点から、前記平均傾斜角度は１０°〜３０°が好ましい。
【００１５】
なお、光学的に負の一軸性を示す光学材料（たとえば、ディスコティック液晶性分子）の傾斜配向状態はフィルム面内との距離に伴って変化しない均一な傾斜（チルト）配向でもよく、前記光学材料とフィルム面内との距離に伴って変化していてもよい。
【００１６】
前記広視野角補償偏光板において、異方性光散乱フィルム（２）としては、フィルム内部に屈折率の異なる部分が不規則な形状・厚さで分布することにより、屈折率の高低からなる濃淡模様が形成されており、かつその屈折率の異なる部分が、フィルムの厚さ方向に対して傾斜して層状に分布している構造を有しているものが好適に用いられる。
【００１７】
前記広視野角補償偏光板において、各フィルムの積層順は特に制限されないが、光学フィルム（１）、偏光子（３）、異方性光散乱フィルム（２）の順で積層されていることが好ましい。前記順で積層した場合には、視野角特性の拡大効果が最も良好である。
【００１８】
また、前記広視野角補償偏光板において、異方性光散乱フィルム（２）の最大散乱方向とＺ軸とがなす最大散乱角度は２０°〜５０°の範囲にあることが、視野角特性の拡大効果の点で好ましい。最大散乱角度は、２０°〜４０°、さらには２５°〜３５°であるのが好ましい。
【００１９】
また本発明は、前記広視野角補償偏光板が、液晶セルに貼り合わされていることを特徴とする液晶パネル、に関する。前記広視野角補償偏光板は液晶セルの視認側基板に貼り合わされていることが好ましい。また、広視野角補償偏光板は、視認側の液晶セル基板側から、光学フィルム（１）、偏光子（３）、異方性光散乱フィルム（２）がこの順で積層されていることが好ましい。
【００２０】
本発明の広視野角補償偏光板は、液晶セルの視認側基板および／または入射側基板のいずれの側にも適用可能であるが、液晶セルの視認側基板の側に適用した場合に、視野角特性を拡大効果がよい。また、視認側の液晶セル基板側から、光学フィルム（１）、偏光子（３）、異方性光散乱フィルム（２）がこの順で積層した場合に、視野角特性を拡大効果がより良好である。
【００２１】
前記液晶パネルは、液晶表示装置における平面をＸ−Ｙ平面とし、Ｘ−Ｙ平面に垂直な方向をＺ軸として、異方性光散乱フィルム（２）を透過した光の最大散乱方向と液晶セル内の液晶分子の平均ダイレクターを、それぞれＸ−Ｙ平面に投影したベクトルとＺ軸に投影したベクトルとに分けた場合に、
異方性光散乱フィルム（２）を透過した光の最大散乱方向をＸ−Ｙ平面に投影したベクトルと、液晶セル内の液晶分子の平均ダイレクターをＸ−Ｙ平面に投影したベクトルとのなす角度が４０°以下であり、かつ、
異方性光散乱フィルム（２）を透過した光の最大散乱方向と前記液晶分子の平均ダイレクターとは、いずれもＺ軸に投影したベクトルが同一方向を向いていることが、視野角特性の拡大効果の点で好ましい。
【００２２】
前記異方性光散乱フィルム（２）の最大散乱方向と液晶分子の平均ダイレクターを、それぞれＸ−Ｙ平面に投影したベクトルのなす角度は４０°以下、さらには３０°以下、さらには２０°以下であるのが好ましく、最も好ましくは０°である。また、異方性光散乱フィルム（２）の最大散乱方向と液晶分子の平均ダイレクターは、両者の方向がＺ軸に対して、略同じ方向になるように、Ｚ軸に投影したベクトルの値がＸ−Ｙ平面に投影したベクトルの値よりも、両者とも大きくなる方向か、または小さくなる方向になるようにするのが好ましい。
【００２３】
また本発明は、前記液晶パネルが用いられていることを特徴とする液晶表示装置、に関する。
【発明を実施するための最良の形態】
【００２４】
以下に本発明の広視野角補償偏光板を図面を参照しながら説明する。本発明の広視野角補償偏光板は、光学的に負の一軸性を示す材料により形成され、かつ当該材料が傾斜配向している光学フィルム（１）、異方性光散乱フィルム（２）および偏光子（３）が積層されている。これら各フィルムの積層順は特に制限されないが、図１に示すように、光学フィルム（１）、偏光子（３）、異方性光散乱フィルム（２）の順で積層するのが好ましい。また、図２に示すように、本発明の広視野角補償偏光板は、異方性光散乱フィルム（２）、光学フィルム（１）、偏光子（３）の順で積層することができる。図１、図２は、光学フィルム（１）および偏光子（３）の積層物の片側に異方性光散乱フィルム（２）を積層したものであるが、光学フィルム（１）、異方性光散乱フィルム（２）、偏光子（３）の順で積層することもできる（図示せず）。
【００２５】
なお、図１、図２において、各光学フィルム、偏光板は粘着剤層を介して積層することができる。粘着剤層は１層でもよく、また２層以上の重畳形態とすることできる。
【００２６】
光学フィルム（１）を形成する、光学的に負の一軸性を示す材料とは、三次元屈折率楕円体において、一方向の主軸の屈折率が他の２方向の屈折率よりも小さい材料を示す。
【００２７】
光学的に負の一軸性を示す材料としては、たとえば、ポリイミド系材料や、ディスコティック液晶化合物などの液晶系材料があげられる。また、これらの材料を主成分とし、その他のオリゴマーやポリマーと混合、反応させて、負の一軸性を示す材料が傾斜配向した状態を固定化してフィルム状にしたものがあげられる。ディスコティック液晶化合物を用いる場合、液晶性分子の傾斜配向状態は、その分子構造、配向膜の種類および光学異方性層内に適宜く加えられる添加剤（たとえば、可塑剤、バインダー、界面活性剤）の使用によって制御できる。
【００２８】
光学フィルム（１）のフィルム面内の屈折率が最大となる方向をＸ軸、Ｘ軸に垂直な方向をＹ軸、フィルムの厚さ方向をＺ軸とし、それぞれの軸方向の屈折率をｎｘ、ｎｙ、ｎｚとした場合に、光学フィルム（１）の正面位相差（（ｎｘ−ｎｙ）×ｄ（厚さ：ｎｍ））は、０〜２００ｎｍであることが好ましく、１〜１５０ｎｍであることがさらに好ましい。厚み方向の位相差（（ｎｘ−ｎｚ）×ｄ）は、１０〜４００ｎｍであることが好ましく、５０〜３００ｎｍであることがさらに好ましい。
【００２９】
光学フィルム（１）の厚さ（ｄ）は特に制限されないが、１〜２００μｍが好ましく、さらに好ましくは、２〜１５０μｍである。
【００３０】
異方性光散乱フィルム（２）としては、フィルム内部に屈折率の異なる部分が不規則な形状・厚さで分布することにより、屈折率の高低からなる濃淡模様が形成されており、かつその屈折率の異なる部分が、フィルムの厚さ方向に対して傾斜して層状に分布している構造を有しているものが好適に用いられる。上記異方性光散乱フィルム（２）は、上記傾斜方向に沿った角度で入射する光に対しては、光散乱が生じ、上記傾斜方向とは垂直な角度で入射する光に対しては、単なる透明フィルムとして機能するような、光散乱性に入射角度選択性を持つ。前記屈折率の異なる部分が、層状に傾斜している方向は、屈折率の分布が一様であることが好ましい。また屈折率の異なる部分が、層状に傾斜している方向はは、屈折率の分布が不規則であることが好ましい。また屈折率の異なる部分が、それぞれ大きさは不規則であり、それぞれの形状が、縦長（あるいは、横長）となっており、それぞれの部分による光散乱特性が、横長（あるいは、縦長）となることで、光散乱特性に異方性を持つことが好ましい。かかる異方性光散乱フィルムは、特開２０００−１７１６１９号公報に開示されている。
【００３１】
前述の通り、異方性光散乱フィルム（２）に入射した光は、入射角度によって散乱光として透過する。図５は、異方性光散乱フィルム（２）への入射光（ｒ１）が、散乱光として透過した概念図である。透過光（ｒ２）は、散乱光の最大散乱方向（ａ）を示す。θは、最大散乱方向を示す透過光（ｒ２）と異方性光散乱フィルム（２）の法線方向（Ｚ軸）のなす最大散乱角度である。最大散乱角度は２０°〜５０°の範囲にあることが好ましい。
【００３２】
異方性光散乱フィルム（２）に用いる材料は、上記条件に当てはまるように、屈折率差が０．００１から０．２の範囲で適宜選択し、同様にフィルム厚みも前記屈折率差に応じて１０００μｍから１μｍの範囲で適宜選択することができる。屈折率の異なる部分の大きさは、光散乱を生じさせるためにランダムで規則性はないが、必要な散乱性を持たせるために、その平均の大きさは直径で０．１μｍから３００μｍの範囲内で適宜選択される。
【００３３】
異方性光散乱フィルム（２）は、たとえば、ランダムマスクパターンを利用して作製することができる。すなわち、ＵＶ光源ら出た紫外光をコリメート光学系により平行光とし、マスク原版を照射する。マスク原版は、ガラス基板とランダムパターンであるクロムパターンとからなる。マスク原版のＵＶ照射側とは反対の面には感光材料を密着して配置し、マスク原版のパターンを感光材料に露光照射する。この際、ＵＶ平行光とマスク原版は所定角度αだけ傾いて配置されているため、パターン露光は感光材料中で、所定角度傾いてなされることになる。この角度が、光散乱フィルム中の屈折率の異なる部分の傾斜角度（すなわち、入射角度依存性の最大散乱角度θ）に相当することになる。使用する感光材料は、ＵＶ光の露光部と未露光部との屈折率の変化の形態で記録できる感光材料であり、記録しようとする濃淡模様より高い解像力を持ち、その厚みの方向にもパターンを記録できるような材料である。このような記録材料としては、体積型ホログラム用感光材料が利用でき、アグファ社製ホログラム用銀塩感光材料８Ｅ５６乾板，デュポン社製ホログラム用感光材料ＨＲＦフィルムまたは重クロム酸ゼラチン，ポラロイド社製ＤＭＰ−１２８記録材料などがあげられる。またランダムパターンを持つマスク原版は、計算機を用いた乱数計算から作製した白黒パターンデータを、所謂フォトリソグラフィーの手法によりガラス基板上の金属クロムパターンとしてエッチングしたものを用いることができる。もちろんマスク原版の作成方法としては、上記方式に限定されるものではなく、リス乾板を使った写真手法などにより作製しても同様なマスクを作製できる。
【００３４】
また異方性光散乱フィルム（２）は、スペックルパターンを利用して作製することができる。すなわち、レーザー光源から出たレーザー光ですりガラスを照射する。すりガラスのレーザー照射側とは反対の面には、所定距離をおいて感光材料を配置し、すりガラスで透過散乱したレーザー光が作り出す複雑な干渉パターンであるスペックルパターンが感光材料に露光照射される。この際、すりガラスと感光材料は所定角度αだけ傾いて配置されているため、スペックルパターンは感光材料中で、所定角度傾いて露光されることになる。この角度が、光散乱フィルム中の屈折率の異なる部分の傾き（すなわち、入射角度依存性の最大散乱角度θ）に相当することになる。記録に使用するレーザ光源は、アルゴンイオンレーザーの５１４．５ｎｍ，４８８ｎｍまたは４５７．９ｎｍの波長のうち、感光材料の感度に応じて適宜選択して使用することができる。また、アルゴンイオンレーザー以外でもコヒーレント性の良いレーザー光源であれば使用可能であり、例えばヘリウムネオンレーザーやクリプトンイオンレーザーなどが使用できる。
【００３５】
偏光子（３）は、偏光子そのものを用いることができるが、通常、偏光子の片側または両側に保護フィルムを有するものである。保護フィルムには、他の光学層の基材フィルムをそのまま適用することができる。
【００３６】
偏光子は、特に制限されず、各種のものを使用できる。偏光子としては、たとえば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等のポリエン系配向フィルム等があげられる。これらのなかでもポリビニルアルコール系フィルムを延伸して二色性材料（沃素、染料）を吸着・配向したものが好適に用いられる。偏光子の厚さも特に制限されないが、５〜８０μｍ程度が一般的である。
【００３７】
ポリビニルアルコール系フィルムをヨウ素で染色し一軸延伸した偏光子は、たとえば、ポリビニルアルコールをヨウ素の水溶液に浸漬することによって染色し、元長の３〜７倍に延伸することで作製することができる。必要に応じてホウ酸やヨウ化カリウムなどの水溶液に浸漬することもできる。さらに必要に応じて染色の前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸してもよし、また延伸してからヨウ素で染色してもよい。ホウ酸やヨウ化カリウムなどの水溶液中や水浴中でも延伸することができる。
【００３８】
前記偏光子の片側または両側に設けられている保護フィルムには、透明性、機械的強度、熱安定性、水分遮蔽性、等方性などに優れるものが好ましい。前記保護フィルムの材料としては、例えばポリエチレンテレフタレートやポリエチレンナフタレート等のポリエステル系ポリマー、ジアセチルセルロースやトリアセチルセルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、あるいは前記ポリマーのブレンド物などが保護フィルムを形成するポリマーの例としてあげられる。その他、アクリル系やウレタン系、アクリルウレタン系やエポキシ系、シリコーン系等の熱硬化型ないし紫外線硬化型樹脂などをフィルム化したものなどがあげられる。
【００３９】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。
【００４０】
偏光特性や耐久性などの点より、特に好ましく用いることができる保護フィルムは、表面をアルカリなどでケン化処理したトリアセチルセルロースフィルムである。保護フィルムの厚さは、適宜に決定しうるが、一般には強度や取扱性等の作業性、薄層性などの点より１０〜５００μｍ程度である。特に２０〜３００μｍが好ましく、３０〜２００μｍがより好ましい。
【００４１】
また、保護フィルムは、できるだけ色付きがないことが好ましい。したがって、Ｒｔｈ＝［（ｎｘ＋ｎｙ）／２−ｎｚ］・ｄ（ただし、ｎｘ、ｎｙはフィルム平面内の主屈折率、ｎｚはフィルム厚方向の屈折率、ｄはフィルム厚みである）で表されるフィルム厚み方向の位相差値が−９０ｎｍ〜＋７５ｎｍである保護フィルムが好ましく用いられる。かかる厚み方向の位相差値（Ｒｔｈ）が−９０ｎｍ〜＋７５ｎｍのものを使用することにより、保護フィルムに起因する偏光板の着色（光学的な着色）をほぼ解消することができる。厚み方向位相差値（Ｒｔｈ）は、さらに好ましくは−８０ｎｍ〜＋６０ｎｍ、特に−７０ｎｍ〜＋４５ｎｍが好ましい。
【００４２】
保護フィルムとしては、偏光特性や耐久性などの点より、トリアセチルセルロース等のセルロース系ポリマーが好ましい。特にトリアセチルセルロースフィルムが好適である。なお、偏光子の両側に保護フィルムを設ける場合、その表裏で同じポリマー材料からなる保護フィルムを用いてもよく、異なるポリマー材料等からなる保護フィルムを用いてもよい。前記偏光子と保護フィルムとは通常、水系粘着剤等を介して密着している。水系接着剤としては、ポリビニルアルコール系接着剤、ゼラチン系接着剤、ビニル系ラテックス系、水系ポリウレタン、水系ポリエステル等を例示できる。
【００４３】
前記保護フィルムとしては、ハードコート層や反射防止処理、スティッキング防止や、拡散ないしアンチグレアを目的とした処理を施したものを用いることができる。
【００４４】
ハードコート処理は偏光板表面の傷付き防止などを目的に施されるものであり、例えばアクリル系、シリコーン系などの適宜な紫外線硬化型樹脂による硬度や滑り特性等に優れる硬化皮膜を保護フィルムの表面に付加する方式などにて形成することができる。反射防止処理は偏光板表面での外光の反射防止を目的に施されるものであり、従来に準じた反射防止膜などの形成により達成することができる。また、スティッキング防止処理は隣接層との密着防止を目的に施される。
【００４５】
またアンチグレア処理は偏光板の表面で外光が反射して偏光板透過光の視認を阻害することの防止等を目的に施されるものであり、例えばサンドブラスト方式やエンボス加工方式による粗面化方式や透明微粒子の配合方式などの適宜な方式にて保護フィルムの表面に微細凹凸構造を付与することにより形成することができる。前記表面微細凹凸構造の形成に含有させる微粒子としては、例えば平均粒径が０．５〜５０μｍのシリカ、アルミナ、チタニア、ジルコニア、酸化錫、酸化インジウム、酸化カドミウム、酸化アンチモン等からなる導電性のこともある無機系微粒子、架橋又は未架橋のポリマー等からなる有機系微粒子などの透明微粒子が用いられる。表面微細凹凸構造を形成する場合、微粒子の使用量は、表面微細凹凸構造を形成する透明樹脂１００重量部に対して一般的に２〜５０重量部程度であり、５〜２５重量部が好ましい。アンチグレア層は、偏光板透過光を拡散して視角などを拡大するための拡散層（視角拡大機能など）を兼ねるものであってもよい。
【００４６】
なお、前記反射防止層、スティッキング防止層、拡散層やアンチグレア層等は、保護フィルムそのものに設けることができるほか、別途光学層として透明保護層とは別体のものとして設けることもできる。
【００４７】
粘着剤層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、適度な濡れ性と凝集性と接着性の粘着特性を示して、耐候性や耐熱性などに優れるものが好ましく用いうる。
【００４８】
粘着剤層の形成は、適宜な方式で行うことができる。その例としては、例えばトルエンや酢酸エチル等の適宜な溶剤の単独物又は混合物からなる溶媒にベースポリマーまたはその組成物を溶解又は分散させた１０〜４０重量％程度の粘着剤溶液を調製し、それを流延方式や塗工方式等の適宜な展開方式で前記基板または液晶フィルム上に直接付設する方式、あるいは前記に準じセパレータ上に粘着剤層を形成してそれを前記液晶層上移着する方式などがあげられる。
【００４９】
また粘着剤層には、例えば天然物や合成物の樹脂類、特に、粘着性付与樹脂や、ガラス繊維、ガラスビーズ、金属粉、その他の無機粉末等からなる充填剤や顔料、着色剤、酸化防止剤などの粘着層に添加されることの添加剤を含有していてもよい。また微粒子を含有して光拡散性を示す粘着剤層などであってもよい。
【００５０】
粘着剤層の厚さは、使用目的や接着力などに応じて適宜に決定でき、一般には１〜５００μｍであり、５〜２００μｍが好ましく、特に１０〜１００μｍが好ましい。
【００５１】
粘着剤層の露出面に対しては、実用に供するまでの間、その汚染防止等を目的にセパレータが仮着されてカバーされる。これにより、通例の取扱状態で粘着層に接触することを防止できる。セパレータとしては、上記厚さ条件を除き、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【００５２】
なお、上記光学フィルム、粘着剤層などの各層には、例えばサリチル酸エステル系化合物やべンゾフェノール系化合物、ベンゾトリアゾール系化合物やシアノアクリレート系化合物、ニッケル錯塩系化合物等の紫外線吸収剤で処理する方式などの方式により紫外線吸収能をもたせたることができる。
【００５３】
本発明の広視野角補償偏光板は、液晶パネル、液晶表示装置において好適に用いられる。たとえば、反射半透過型の液晶表示装置などの各種装置の形成に好ましく用いうる。反射半透過型液晶表示装置等は携帯型情報通信機器、パーソナルコンピュータとして好適に利用される。
【００５４】
本発明による広視野角補償偏光板は、液晶セルの視認側基板に配置するのが好ましい。図３、図４は、図１、図２に示す広視野角補償偏光板を、液晶セル（Ｌ）の視認側（上側）基板に貼り合わせて液晶パネルとしたものである。図３は、図１に示す広視野角補償偏光板の光学フィルム（１）側を、液晶セル（Ｌ）の視認側（上側）基板に貼り合わせた場合である。図４は、図２に示す広視野角補償偏光板の異方性光散乱フィルム（２）側を、液晶セル（Ｌ）の視認側（上側）基板に貼り合わせた場合である。
【００５５】
液晶セル（Ｌ）には、液晶分子が封入されている。反射半透過型液晶表示装置の場合を例として示せば、視認側（上側）の液晶セル基板には透明電極が設けられており、入射側（下側）の液晶セル基板には電極を兼ねる反射層が設けられている。なお、液晶パネルでは、液晶セル（Ｌ）の入射側（下側）基板側に少なくとも偏光子（３）が配置される。その他、下側の液晶セル基板の下部には、液晶表示装置に用いられる、楕円偏光板、各種光学フィルム、バックライトシステムを配置することができる。図３、図４の液晶パネルでは、液晶セル（Ｌ）の入射側（下側）の液晶セル基板側から、光学フィルム（１）、偏光子（３）がこの順で積層されている。
【００５６】
図６は、図３に例示した液晶パネルについて、異方性光散乱フィルム（２）を透過した光の最大散乱方向と、液晶セル（Ｌ）内の液晶分子の平均ダイレクターとの好ましい関係を示す概念図である。ここでは、液晶パネルにおける平面をＸ−Ｙ平面とし、Ｘ−Ｙ平面に垂直な方向をＺ軸としている。図６では、Ｘ−Ｙ平面、Ｚ軸を異方性光散乱フィルム（２）上に示している。
【００５７】
異方性光散乱フィルム（２）を透過した光の最大光散乱方向（ａ）は、Ｘ−Ｙ平面に投影したベクトル（ａ−ｘｙ）とＺ軸に投影したベクトル（ａ−ｚ）に分けられる。また液晶セル（Ｌ）内の液晶分子の平均ダイレクター（ｂ）についても、Ｘ−Ｙ平面に投影したベクトル（ｂ−ｘｙ）とＺ軸に投影したベクトル（ｂ−ｚ）に分けられる。ベクトル（ｂ−ｚ）は図示せず。前述の通り、前記ベクトル（ａ−ｘｙ）と、ベクトル（ｂ−ｘｙ）とは、これらの方向のなす角度が４０°以下になるようにするのが好ましい。
【００５８】
液晶分子の平均ダイレクター（ｂ）に係わるベクトル（ｂ−ｘｙ）は、液晶セルの厚み方向の中間点の液晶分子のダイレクターをいう。図６では、液晶セルとして、上下のセル基板間で、液晶分子が９０°にツイストしたＴＮセルを用いた場合である。Ｘ軸の右方向を０°（表示画面における右方向に相当）として反時計廻りに各方向を以下に示す。ＴＮセルのラビング方向は、異方性光散乱フィルム（２）を貼り合わせる視認側（上側基板側）では２２５°方向（Ｌ−１）、入射側（下側基板側）では３１５°方向（Ｌ−２）で液晶分子が捩れているものである。この場合、液晶分子は液晶パネルの厚み方向（Ｚ軸）におけるほぼ中央部において、２７０°方向に対し入射側（下基板側）から視認側（上基板側）にチルトしているものである。すなわち、図６における液晶分子の平均ダイレクター（ｂ）に係わるベクトル（ｂ−ｘｙ）は２７０°方向となる。一方、異方性光散乱フィルム（２）の最大散乱方向（ａ）に係わるベクトル（ａ−ｘｙ）は、２７０°方向になるように広視野角補償偏光板が配置されている。したがって、図６では、前記ベクトル（ａ−ｘｙ）と、ベクトル（ｂ−ｘｙ）とのなす角度が０°の場合が例示されている。
【００５９】
異方性光散乱フィルム（２）を透過した光の最大散乱方向（ａ）と前記液晶分子の平均ダイレクター（ｂ）とは、いずれもＺ軸に投影したベクトルが同一方向を向いているのが好ましい。図６において、液晶セル（Ｌ）内の液晶分子の平均ダイレクター（ｂ）をＺ軸に投影したベクトル（ｂ−ｚ）は、上向きである。このような場合には異方性光散乱フィルムのベクトル（ａ−ｚ）も上向きであるものを用いるのが好ましく。図６では異方性光散乱フィルム（２）のベクトル（ａ−ｚ）も上向きである。
【００６０】
なお、図６において、光学フィルム（１）の光軸、偏光子（３）の吸収軸は、それぞれ、ＴＮセルのラビング方向（上下基板）に一致させている。すなわち、上記液晶セル内の液晶分子の配向に応じてそれを光学的に補償すべく、光学フィルム（１）の光軸、偏光子（３）の吸収軸は、視認側（上基板側）では４５°方向、入射側（下基板側）では３１５°である。なお光学フィルム（１）におけるディスコティック液晶の光軸は、傾斜配向しているディスコティック液晶分子の配向方向、すなわちｎｅ（異常光屈折率）を示す平均ベクトル方向である。また視認側（上基板側）に配置した光学フィルム（１）は、上側になるほどディスコティック液晶分子の傾斜角が大きくなるように、入射側（下基板側）に配置した光学フィルム（１）は、下側になるほどディスコティック液晶分子の傾斜角が大きくなるように配置している。
【００６１】
上記図３、図４は液晶パネルの一例を示したものであり、本発明の広視野角補償偏光板はその他各種の液晶表示装置に適用できる。また、図６に示すＴＮモードの液晶パネルに制限されるものでもない。
【００６２】
なお、半透過型偏光板は、上記において反射層で光を反射し、かつ透過するハーフミラー等の半透過型の反射層とすることにより得ることができる。半透過型偏光板は、通常液晶セルの裏側に設けられ、液晶表示装置などを比較的明るい雰囲気で使用する場合には、視認側（表示側）からの入射光を反射させて画像を表示し、比較的暗い雰囲気においては、半透過型偏光板のバックサイドに内蔵されているバックライト等の内蔵光源を使用して画像を表示するタイプの液晶表示装置などを形成できる。すなわち、半透過型偏光板は、明るい雰囲気下では、バックライト等の光源使用のエネルギーを節約でき、比較的暗い雰囲気下においても内蔵光源を用いて使用できるタイプの液晶表示装置などの形成に有用である。
【００６３】
また、偏光板と輝度向上フィルムを貼り合わせた偏光板は、通常液晶セルの裏側サイドに設けられて使用される。輝度向上フィルムは、液晶表示装置などのバックライトや裏側からの反射などにより自然光が入射すると所定偏光軸の直線偏光または所定方向の円偏光を反射し、他の光は透過する特性を示すもので、輝度向上フィルムを偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上フィルムに再入射させ、その一部又は全部を所定偏光状態の光として透過させて輝度向上フィルムを透過する光の増量を図ると共に、偏光子に吸収させにくい偏光を供給して液晶表示画像表示等に利用しうる光量の増大を図ることにより輝度を向上させうるものである。すなわち、輝度向上フィルムを使用せずに、バックライトなどで液晶セルの裏側から偏光子を通して光を入射した場合には、偏光子の偏光軸に一致していない偏光方向を有する光は、ほとんど偏光子に吸収されてしまい、偏光子を透過してこない。すなわち、用いた偏光子の特性によっても異なるが、およそ５０％の光が偏光子に吸収されてしまい、その分、液晶画像表示等に利用しうる光量が減少し、画像が暗くなる。輝度向上フィルムは、偏光子に吸収されるような偏光方向を有する光を偏光子に入射させずに輝度向上フィルムで一旦反射させ、更にその後ろ側に設けられた反射層等を介して反転させて輝度向上フィルムに再入射させることを繰り返し、この両者間で反射、反転している光の偏光方向が偏光子を通過し得るような偏光方向になった偏光のみを、輝度向上フィルムは透過させて偏光子に供給するので、バックライトなどの光を効率的に液晶表示装置の画像の表示に使用でき、画面を明るくすることができる。
【００６４】
輝度向上フィルムと上記反射層等の間に拡散板を設けることもできる。輝度向上フィルムによって反射した偏光状態の光は上記反射層等に向かうが、設置された拡散板は通過する光を均一に拡散すると同時に偏光状態を解消し、非偏光状態となる。すなわち、拡散板は偏光を元の自然光状態にもどす。この非偏光状態、すなわち自然光状態の光が反射層等に向かい、反射層等を介して反射し、再び拡散板を通過して輝度向上フィルムに再入射することを繰り返す。このように輝度向上フィルムと上記反射層等の間に、偏光を元の自然光状態にもどす拡散板を設けることにより表示画面の明るさを維持しつつ、同時に表示画面の明るさのむらを少なくし、均一で明るい画面を提供することができる。かかる拡散板を設けることにより、初回の入射光は反射の繰り返し回数が程よく増加し、拡散板の拡散機能と相俟って均一の明るい表示画面を提供することができたものと考えられる。
【００６５】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの、コレステリック液晶ポリマーの配向フィルムやその配向液晶層をフィルム基材上に支持したものの如き、左回り又は右回りのいずれか一方の円偏光を反射して他の光は透過する特性を示すものなどの適宜なものを用いうる。
【００６６】
従って、前記した所定偏光軸の直線偏光を透過させるタイプの輝度向上フィルムでは、その透過光をそのまま偏光板に偏光軸を揃えて入射させることにより、偏光板による吸収ロスを抑制しつつ効率よく透過させることができる。一方、コレステリック液晶層の如く円偏光を投下するタイプの輝度向上フィルムでは、そのまま偏光子に入射させることもできるが、吸収ロスを抑制する点よりその円偏光を位相差板を介し直線偏光化して偏光板に入射させることが好ましい。なお、その位相差板として１／４波長板を用いることにより、円偏光を直線偏光に変換することができる。
【００６７】
可視光域等の広い波長範囲で１／４波長板として機能する位相差板は、例えば波長５５０ｎｍの淡色光に対して１／４波長板として機能する位相差層と他の位相差特性を示す位相差層、例えば１／２波長板として機能する位相差層とを重畳する方式などにより得ることができる。従って、偏光板と輝度向上フィルムの間に配置する位相差板は、１層又は２層以上の位相差層からなるものであってよい。
【００６８】
なお、コレステリック液晶層についても、反射波長が相違するものの組み合わせにして２層又は３層以上重畳した配置構造とすることにより、可視光領域等の広い波長範囲で円偏光を反射するものを得ることができ、それに基づいて広い波長範囲の透過円偏光を得ることができる。
【００６９】
また偏光板は、上記の偏光分離型偏光板の如く、偏光板と２層又は３層以上の光学層とを積層したものからなっていてもよい。従って、上記の反射型偏光板や半透過型偏光板と位相差板を組み合わせた反射型楕円偏光板や半透過型楕円偏光板などであってもよい。
【００７０】
液晶表示装置の形成は、従来に準じて行いうる。すなわち液晶表示装置は一般に、液晶セルと光学素子、及び必要に応じての照明システム等の構成部品を適宜に組立てて駆動回路を組込むことなどにより形成される。本発明の楕円偏光板を用いる点を除いて特に限定はなく、従来に準じうる。液晶セルについても、例えばＴＮ型やＳＴＮ型、π型などの任意なタイプのものを用いうる。
【００７１】
液晶セルの裏側には、照明システムにバックライトあるいは反射板を用いたものなどの適宜な液晶表示装置を形成することができる。その場合、本発明の楕円偏光板は液晶セルの片側又は両側に設置することができる。両側に光学素子を設ける場合、それらは同じものであってもよいし、異なるものであってもよい。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【実施例】
【００７２】
以下、本発明の構成と効果を具体的に示す実施例等について説明する。なお、各例中、部および％は特記ない限り重量基準である。
【００７３】
以下に、実施例によって本発明を具体的に説明するが、本発明はそれによって何等限定されるものではない。各例中、部は重量部である。
【００７４】
光学フィルム（１）において、傾斜配向している光学材料の平均光軸と光学フィルム（１）の法線方向からなす平均傾斜角度は、光学フィルム（１）を遅相軸を軸として、左右に−５０°〜５０°傾け、前記測定装置で位相差を測定し、最小の位相差を示す角度の絶対値とした。また前記測定においては、測定器の光源からの光の入射方向とフィルム面内に対する法線が一致した時の測定角を０°とした。
【００７５】
異方性光散乱フィルム（２）の最大散乱方向、最大散乱角度は、Ｃｏｌｏｒ−ＧＯＮＩＯ（株）製オプティックにより測定した。
【００７６】
なお、各光学フィルムの屈折率、位相差の測定は、フィルム面内と厚さ方向の主屈折率ｎｘ、ｎｙ、ｎｚを自動複屈折測定装置（王子計測機器株式会社製，自動複屈折計ＫＯＢＲＡ２１ＡＤＨ）により、λ＝５９０ｎｍにおける特性を測定した。
【００７７】
実施例１
（光学的に負の一軸性を示す材料を傾斜配向させてなる光学フィルム（１））
富士写真フィルム株式会社製のＷＶＳＡ１２Ｂ（厚さ：１１０μｍ）を用いた。当該フィルムは、ディスコティック液晶を支持体（トリアセチルセルロースフィルム：ＴＡＣフィルム）に塗布することにより作製されたものであり、正面位相差：３０ｎｍ、厚み方向の位相差：１６０ｎｍであり、平均傾斜角度：２０°、であった。
【００７８】
（異方性光散乱フィルム（２））
凸版印刷株式会社製の異方性光散乱フィルム（厚み２５μｍ、商品名ＳＤＦフィルム）を用いた。異方性光散乱フィルムは、フィルム内部に屈折率の異なる部分が不規則な形状・厚さで分布することにより、屈折率の高低からなる濃淡模様が形成されており、かつその屈折率の異なる部分が、フィルムの厚さ方向に対して傾斜して層状に分布している構造を有していた。正面へイズ４６％、最大散乱角度３０°の特性を有していた。正面ヘイズ値はヘイズメーターＨＲ１００（（株）村上色彩研究所製）による測定値である。
【００７９】
（偏光子（３））
偏光子として、ヨウ素染色されたポリビニルアルコールの延伸フィルム（厚さ２５μｍ）を用いた。
【００８０】
（反射防止フィルム（４））
厚さ８０μｍのＴＡＣフィルムに、ウレタンアクリレートにより形成した厚さ５μｍのハードコート層を介して、帯電防止機能を有する反射防止層を形成したものを用いた。
【００８１】
（広視野角補償偏光板）
図１に示すように、上記光学フィルム（１）、偏光子（３）および異方性光散乱フィルム（２）をこの順で積層した。積層は、光学フィルム（１）のＴＡＣフィルム側と、偏光子（３）とをポリビニルアルコール系の水溶性接着剤を介し貼り合わせた。次いで、偏光子（３）には、ポリビニルアルコール系の水溶性接着剤で厚さ８０μｍのＴＡＣフィルムを貼り合わせた後、アクリル系粘着剤層（厚さ２０μｍ）を介して異方性光散乱フィルム（２）を貼り合わせた。さらに、異方性光散乱フィルム（２）には、アクリル系粘着剤層（厚さ２０μｍ）を介して反射防止フィルム（４）のＴＡＣフィルム側を貼り合わせた。
【００８２】
なお、光学フィルム（１）の光軸の方向と、偏光子（３）の吸収軸の方向は平行になるように配置した。また、光学フィルム（１）の光軸と偏光子（３）の吸収軸の方向を、長軸に対して４５°方向にした場合に、異方性光散乱フィルムの最大散乱方向は２７０°方向になるようにした。
【００８３】
上記反射防止フィルム（４）側にはポリエチレンテレフタレート基材の表面保護フィルムを設けた。一方、光学フィルム（１）側には、アクリル系粘着剤層（厚さ２０μｍ）を介して、ポリエチレンテレフタレート基材のセパレータを設けた。
【００８４】
（液晶パネル）
液晶セルは、図６に示した平均ダイレクターを有するＴＮモードの液晶セル（ＴＦＴ液晶）を用いた。すなわち、液晶分子の平均ダイレクターをＸ−Ｙ平面に投影したベクトルは２７０°方向である。また、液晶分子の平均ダイレクターを、Ｚ軸に投影したベクトルの値は、Ｘ−Ｙ平面に投影したベクトルの値よりも大きいものであった。
【００８５】
上記ＴＮモードの液晶セルの視認側（上側）基板に、図６に示すように、広視野角補償偏光板の光学フィルム（１）側を、異方性光散乱フィルム（２）の最大散乱方向が、２７０°方向（下視野角拡大方向）になるように貼り合わせた。したがって、液晶分子の平均ダイレクターと、異方性光散乱フィルム（２）の最大散乱方向のなす角度は０°である。また異方性光散乱フィルム（２）の最大散乱方向と前記液晶分子の平均ダイレクターとは、いずれもＺ軸に投影したベクトルの値がＸ−Ｙ平面に投影したベクトルの値よりも大きくなる方向を向いているものである。
【００８６】
液晶セルの入射側（下側）基板にも図６に示すように光学フィルム（１）、偏光子（３）を積層した。積層は、液晶セルの入射側（下側）基板に、光学フィルム（１）のディスコティック液晶層側をアクリル系粘着剤層（厚さ２０μｍ）を介して貼り合わせた。次いで光学フィルム（１）のＴＡＣフィルム側と、偏光子（３）とをポリビニルアルコール系の水溶性接着剤を介し貼り合わせた。次いで、偏光子（３）には、ポリビニルアルコール系の水溶性接着剤で厚さ８０μｍのＴＡＣフィルムを貼り合わせた。
【００８７】
実施例２
（広視野角補償偏光板）
図２に示すように、実施例１で用いた異方性光散乱フィルム（２）、光学フィルム（１）および偏光子（３）をこの順で積層した。
【００８８】
積層は、異方性光散乱フィルム（２）にアクリル系粘着剤層（厚さ２０μｍ）を介して光学フィルム（１）のディスコティック液晶層側を貼り合わせた。次いで、光学フィルム（１）のＴＡＣフィルム側には、ポリビニルアルコール系の水溶性接着剤を介し偏光子（３）を貼り合わせた。次いで、偏光子（３）には、ポリビニルアルコール系の水溶性接着剤を介して反射防止フィルム（４）のＴＡＣフィルム側を貼り合わせた。
【００８９】
なお、光学フィルム（１）の光軸の方向と、偏光子（３）の吸収軸の方向は平行になるように配置した。また、光学フィルム（１）の光軸と偏光子（３）の吸収軸の方向を、長軸に対して４５°方向にした場合に、異方性光散乱フィルムの最大散乱方向は２７０°方向になるようにした。
【００９０】
反射防止フィルム（４）側にはポリエチレンテレフタレート基材の表面保護フィルムが設けた。一方、光学フィルム（１）側には、アクリル系粘着剤層（厚さ２０μｍ）を介して、ポリエチレンテレフタレート基材のセパレータを設けた。
【００９１】
（液晶パネル）
実施例１で用いたＴＮモードの液晶セルの視認側基板に、図４に示すように、上記広視野角補償偏光板の異方性光散乱フィルム（２）側を貼り合わせた。異方性光散乱フィルム（２）の最大散乱方向は、２７０°方向（下視野角拡大方向）になるようにした。したがって、液晶分子の平均ダイレクターと、異方性光散乱フィルム（２）の最大散乱方向のなす角度は０°である。また異方性光散乱フィルム（２）の最大散乱方向と前記液晶分子の平均ダイレクターとは、いずれもＺ軸に投影したベクトルの値がＸ−Ｙ平面に投影したベクトルの値よりも大きくなる方向を向いているものである。液晶セルの入射側（下側）基板には実施例１と同様に光学フィルム（１）、偏光子（３）を積層した。
【００９２】
比較例１
（広視野角補償偏光板）
実施例１において、異方性光散乱フィルム（２）を貼り合わせていないこと意外は、実施例１と同様の広視野角補償偏光板を作製した。
【００９３】
（液晶パネル）
実施例１で用いたＴＮモードの液晶セルの視認側基板に、図７に示すように、上記広視野角補償偏光板の光学フィルム（１）側を貼り合わせた。なお、光学フィルム（１）の光軸と偏光子（３）の吸収軸の方向は長軸に対して４５°方向になるように貼り合せた。液晶セルの入射側基板には実施例１と同様に光学フィルム（１）、偏光子（３）を積層した。
【００９４】
（評価）
上記液晶パネルについて、白黒コントラスト（白黒２値表示での反転角度またはそれに著しく近い角度分布）による視野角特性評価を行った。視野角特性評価は、上記液晶パネルを暗視下で測定器光軸に対して水平に配置して、ＥＬＤＩＭ社製のＥＺｃｏｎｔｒａｓｔ１６０Ｄを用いてコントラスト１０以上の領域を測定した。結果を表１に示す。また、各例の広視野角補償偏光板の厚みを併せて表１に示す。
【００９５】
【表１】
2005352404.tif 000003
表１中、上下方向は上がマイナス（−）を左右方向は左がマイナス（−）を示す。実施例１、２では、比較例１よりも視野角特性が下方向で広がっていることが確認できた。また実施例１では実施例２よりも若干視野角特性が劣るものの、厚みが薄いメリットを有していた。
【００９６】
また、ＥＬＤＩＭ社製のＥＺｃｏｎｔｒａｓｔ１６０Ｄにより視角分布特性を評価した。結果を図８〜図１０に示す。実施例１が図８に、実施例２が図９に、比較例１が図１０に対応する。図８〜図１０に示ように、実施例１、２は比較例１よりも黄色方向の色付きが抑えられていると認められる。
【図面の簡単な説明】
【００９７】
【図１】本発明の広視野角補償偏光板の断面図の一例である。
【図２】本発明の広視野角補償偏光板の断面図の一例である。
【図３】本発明の液晶パネルの断面図の一例である。
【図４】本発明の液晶パネルの断面図の一例である。
【図５】異方性光散乱フィルム（２）の散乱を示す概念図である。
【図６】図３の液晶パネルにおける各軸方向を示す概念図の一例である。
【図７】比較例の液晶パネルの断面図の一例である。
【図８】実施例１の液晶パネルの視角分布特性を表す図である。
【図９】実施例２の液晶パネルの視角分布特性を表す図である。
【図１０】比較例１の液晶パネルの視角分布特性を表す図である。
【符号の説明】
【００９８】
１    負の一軸性を示し、傾斜配向している光学フィルム
２    異方性光散乱フィルム
３    偏光子
Ｌ    液晶セル
θ    最大散乱角度
ａ    最大散乱方向
【図１】
2005352404.tif 000004
【図２】
2005352404.tif 000005
【図３】
2005352404.tif 000006
【図４】
2005352404.tif 000007
【図５】
2005352404.tif 000008
【図６】
2005352404.tif 000009
【図７】
2005352404.tif 000010
【図８】
2005352404.tif 000011
【図９】
2005352404.tif 000012
【図１０】
2005352404.tif 000013